(57)【特許請求の範囲】
【請求項１】
インキ中重量含有率で、アントラキノン系レッド色素およびジスアゾ系イエローからなり、その総重量含有率が１０〜３０ｗｔ％であるとともにそのうちジスアゾ系イエローの含有率が２．５〜１０ｗｔ％である赤色顔料、ハロゲン化シアニン系グリーン色素およびジスアゾ系イエローからなり、その総重量含有率が１０〜３０ｗｔ％であるとともにそのうちジスアゾ系イエローの含有率が４〜１２ｗｔ％である緑色顔料、ならびにフタロシアニン系ブルー色素およびジオキサジンバイオレットからなり、その総重量含有率が５〜３０ｗｔ％であるとともにそのうちジオキサジンバイオレットの含有量が０〜４ｗｔ％である青色顔料の中から選択された一種の粒径０．２μ以下の着色顔料と、
ステアリン酸カルシウムからなる、粒径０．５μ以下の体質顔料と、
３官能以下の多官能アクリレートモノマーと、
を含有することを特徴とするカラーフィルタ用のインキ組成物。
【発明の詳細な説明】
【０００１】
【産業上の利用分野】
本発明はカラーフィルタ用のインキ組成物に関し、特に分光特性、印刷適性に優れたインキ組成物に関する。
【０００２】
【従来の技術】
液晶ディスプレイ（ＬＣＤ）においては、近年、カラー化の要請に対応するために、アクティブマトリックス方式および単純マトリックス方式のいずれにおいてもカラーフィルタが用いられている。例えば、薄膜トランジスタ（ＴＦＴ）を用いたアクティブマトリックス方式の液晶ディスプレイでは、カラーフィルタは透明基板上に形成された赤（Ｒ）、緑（Ｇ）、青（Ｂ）の３原色からなる着色パターンを備えている。
【０００３】
具体的には、ＬＣＤにおいては、バックライト（３波長管）の光を液晶に電界をかけることによりＯＮ，ＯＦＦさせ、さらに、Ｒ，Ｇ，Ｂの３原色の光をカラーフィルタによってそれぞれ分けることによりカラー表示を行っている。従って、カラーフィルタの最も重要な特性は分光特性である。
【０００４】
一般的に、カラーフィルタとして望ましい分光特性は、３波長管の発光輝線に対応する色の主波長の透過率が高く、その他の波長領域の透過率が低いことである。一般的な３波長管の輝線としては、４６０ｎｍ（青）、４９０ｎｍ、５４０〜５４５ｎｍ（緑）、５８０ｎｍ、６１０ｎｍ（赤）などが主なものであるが、これに対応するカラーフィルタとしては、例えば青の場合、４６０ｎｍでの分光透過率が高く、４９０ｎｍ、５４０〜５４５ｎｍ、５８０ｎｍ、６１０ｎｍの分光透過率はできるだけ低くおさえることが望ましく、その他の色についても、これと同様のことがいえる。特に、ＴＦＴ用のカラーフィルタは明るく、光彩度が要求される。
【０００５】
【発明が解決しようとする課題】
しかしながら、従来のカラーフィルタにおいては、色の主波長だけが高透過率で、その他の領域で透過率が低い（理想的には０％）ということは困難であり、従って、ＬＣＤにおいては明るさと彩度は相反する傾向にあった。
【０００６】
この問題の最大の原因は、理想的な分光特性を有する顔料（染料）が存在しないことに起因しており、単独の顔料（染料）のみで、忠実な色再現を行うことは非常に困難であった。
【０００７】
また、印刷法で、カラーフィルタを形成する場合においては、上述のような理由により、分光特性を優先させて、顔料の種類、濃度が決定されるために、インキとして印刷適性を調整して印刷線幅安定性等を得ることは困難であった。
【０００８】
本発明はかかる事情に基づいてなされたものであり、本発明の目的は、分光特性が優れているのみならず印刷適性が優れ、連続印刷線幅安定性の良好なカラーフィルタ用のインキ組成物を提供することを目的とする。
【０００９】
【課題を解決するための手段】
このような目的を達成するために、本発明は、インキ中重量含有率で、アントラキノン系レッド色素およびジスアゾ系イエローからなり、その総重量含有率が１０〜３０ｗｔ％であるとともにそのうちジスアゾ系イエローの含有率が２．５〜１０ｗｔ％である赤色顔料、ハロゲン化シアニン系グリーン色素およびジスアゾ系イエローからなり、その総重量含有率が１０〜３０ｗｔ％であるとともにそのうちジスアゾ系イエローの含有率が４〜１２ｗｔ％である緑色顔料、ならびにフタロシアニン系ブルー色素およびジオキサジンバイオレットからなり、その総重量含有率が５〜３０ｗｔ％であるとともにそのうちジオキサジンバイオレットの含有量が０〜４ｗｔ％である青色顔料の中から選択された少なくとも一種の粒径０．２μ以下の着色顔料と、前記着色顔料として緑色顔料または青色顔料を選択した場合は、ステアリン酸カルシウムからなり、一方、前記着色顔料として赤色顔料を選択した場合には、ステアリン酸カルシウム又は炭酸カルシウムからなる、粒径０．５μ以下の体質顔料と、３官能以下の多官能アクリレートモノマーと、を含有し、前記体質顔料の含有率は、インキ中重量含有率で、着色顔料が１０ｗｔ％の場合は３〜１０ｗｔ％、着色顔料が１５ｗｔ％の場合は０．５〜５ｗｔ％、着色顔料が２０ｗｔ％の場合は０．５〜３ｗｔ％、着色顔料が２５ｗｔ％の場合は０．５ｗｔ％、着色顔料が３０ｗｔ％の場合は０．０ｗｔ％、であるように構成した。
【００１０】
【作用】
本発明のカラーフィルタ用のインキ組成物では、赤色顔料、緑色顔料および青色顔料のそれぞれを特定の色素材料を特定の配合比で混合して調製し、さらに特定の体質顔料を含有せしめているので、このインキ組成物は分光特性および印刷適性に優れたものとなる。
【００１１】
【実施例】
以下、本発明のインキ組成物について具体的に説明する。
本発明のインキ組成物に用いられる顔料としては、以下のものが挙げられる。すなわち、赤色顔料としては、アントラキノン系レッド色素とジスアゾ系イエローとの混合物が用いられる。この赤色顔料の総量のインキ中重量含有率は、１０〜３０ｗｔ％、より好ましくは１５〜２５ｗｔ％である。この含有率が３０ｗｔ％を超えると、インキとしての物性の調整が困難となり、印刷適性が悪化することがある。一方、上記の含有率が１０ｗｔ％未満であると、６１０ｎｍの主波長以外の不用波長の透過率が高くなり過ぎ、カラーフィルタとしての分光特性が劣化することがある。
【００１２】
この赤色顔料において、ジスアゾ系イエローのインキ中重量含有率は２．５〜１０ｗｔ％である。さらに具体的には、赤色顔料の総量のインキ中重量含有率が１５ｗｔ％のとき、ジスアゾ系イエローのインキ中重量含有率は３重量％であり、赤色顔料の総量のインキ中重量含有率が２０ｗｔ％のとき、ジスアゾ系イエローのインキ中重量含有率は２．５〜６ｗｔ％であり、赤色顔料の総量のインキ中重量含有率が２５ｗｔ％のとき、ジスアゾ系イエローのインキ中重量含有率は２．５〜１０ｗｔ％である。赤色顔料におけるジスアゾ系イエローのインキ中重量含有率が１０ｗｔ％を超えると、５４０ｎｍの不用波長の透過率が高くなり過ぎるという不都合が生じることがある。一方、赤色顔料におけるジスアゾ系イエローのインキ中重量含有率が２．５ｗｔ％未満であると、６１０ｎｍの主波長の透過率が低くなり、４３０ｎｍ、４９０ｎｍの不用波長の透過率が高くなるという不都合が生じることがある。
【００１３】
赤色顔料中のアントラキノン系レッド色素の具体例を、カラーインデックス（Ｃ．Ｉ．）ナンバーで表示すると、次のごとき顔料が使用できる。
赤顔料：Ｃ．Ｉ．Ｐｉｇｍｅｎｔ  Ｒｅｄ
１２２，１２３，１７７，２０８，２０９
また、赤色顔料中のジスアゾ系イエローの具体例を、カラーインデックス（Ｃ．Ｉ．）ナンバーで表示すると、次のごとき顔料が使用できる。
【００１４】
黄顔料：Ｃ．Ｉ．Ｐｉｇｍｅｎｔ  Ｙｅｌｌｏｗ
１７，８３，１０９，１１０，１２８
一方、緑色顔料としては、ハロゲン化シアニン系グリーン色素とジスアゾ系イエローとの混合物が用いられる。この緑色顔料の総量のインキ中重量含有率は、１０〜３０ｗｔ％、より好ましくは１５〜２５ｗｔ％である。この含有率が３０ｗｔ％を超えると、インキとしての物性の調整が困難となり、印刷適性が悪化することがある。一方、上記の含有率が１０ｗｔ％未満であると、５４０ｎｍの主波長以外の不用波長の透過率が高くなり過ぎ、カラーフィルタとしての分光特性が劣化することがある。
【００１５】
この緑色顔料において、ジスアゾ系イエローのインキ中重量含有率は４〜１２ｗｔ％である。さらに具体的には、緑色顔料の総量のインキ中重量含有率が１５ｗｔ％のとき、ジスアゾ系イエローのインキ中重量含有率は４〜６ｗｔ％であり、緑色顔料のインキ中重量含有率が２０ｗｔ％のとき、ジスアゾ系イエローのインキ中重量含有率は５〜９ｗｔ％であり、緑色顔料の総量のインキ中重量含有率が２５ｗｔ％のとき、ジスアゾ系イエローのインキ中重量含有率は７〜１２ｗｔ％である。緑色顔料におけるジスアゾ系イエローのインキ中重量含有率が１２ｗｔ％を超えると、５９０ｎｍ、６１０ｎｍの不用波長の透過率が高くなり過ぎるという不都合が生じることがある。一方、緑色顔料におけるジスアゾ系イエローのインキ中重量含有率が４ｗｔ％未満であると、４５０ｎｍ、４９０ｎｍの不用波長の透過率が高くなるという不都合が生じることがある。
【００１６】
緑色顔料中のハロゲン化シアニン系グリーン色素の具体例を、カラーインデックス（Ｃ．Ｉ．）ナンバーで表示すると、次のごとき顔料が使用できる。
緑顔料：Ｃ．Ｉ．Ｐｉｇｍｅｎｔ  Ｇｒｅｅｎ
７，３６
また、緑色顔料中のジスアゾ系イエローとしては、前述の赤色顔料に用いられるものと同様のものが挙げられる。
【００１７】
一方、青色顔料としては、フタロシアニン系ブルー色素とジオキサジンバイオレットとの混合物が用いられる。この青色顔料の総量のインキ中重量含有率は、５〜３０ｗｔ％、より好ましくは１０〜２５ｗｔ％である。この含有率が３０ｗｔ％を超えると、インキとしての物性の調整が困難となり、印刷適性が悪化することがある。一方、上記の含有率が５ｗｔ％未満であると、４６０ｎｍの主波長以外の不用波長の透過率が高くなり過ぎ、カラーフィルタとしての分光特性が劣化することがある。
【００１８】
この青色顔料において、ジオキサジンバイオレットのインキ中重量含有率は０〜４ｗｔ％である。さらに具体的には、青色顔料の総量のインキ中重量含有率が１０ｗｔ％のとき、ジオキサジンバイオレットのインキ中重量含有率は２ｗｔ％であり、青色顔料の総量のインキ中重量含有率が１５ｗｔ％のとき、ジオキサジンバイオレットのインキ中重量含有率は０．５〜４ｗｔ％であり、青色顔料の総量のインキ中重量含有率が２０ｗｔ％のとき、ジオキサジンバイオレットのインキ中重量含有率は１〜４ｗｔ％であり、青色顔料の総量のインキ中重量含有率が２５ｗｔ％のとき、ジオキサジンバイオレットのインキ中重量含有率は０〜１ｗｔ％である。青色顔料におけるジオキサジンバイオレットのインキ中重量含有率が４ｗｔ％を超えると、４６０ｎｍの主波長の透過率が低くなるという不都合が生じることがある。一方、青色顔料におけるジオキサジンバイオレットのインキ中重量含有率が低い場合には、４９０ｎｍ、５４０ｎｍ、６１０ｎｍの不用波長の透過率が高くなるという不都合が生じることがある。
【００１９】
青色顔料中のフタロシアニン系ブルー色素の具体例を、カラーインデックス（Ｃ．Ｉ．）ナンバーで表示すると、次のごとき顔料が使用できる。
青顔料：Ｃ．Ｉ．Ｐｉｇｍｅｎｔ  Ｂｌｕｅ
１５，１５：１，１５：３，１５：４，１５：６，６０
また、青色顔料中のジオキサジンバイオレットの具体例を、カラーインデックス（Ｃ．Ｉ．）ナンバーで表示すると、次のごとき顔料が使用できる。
【００２０】
紫顔料：Ｃ．Ｉ．Ｐｉｇｍｅｎｔ  Ｖｉｏｌｅｔ
１９，２３
本発明のカラーフィルタ用のインキ組成物は、前述の赤色顔料、緑色顔料、青色顔料とともに、ステアリン酸カルシウム、酸化ケイ素、硫酸バリウム、炭酸カルシウムおよび有機ベントナイトの中から選択された少なくとも１種の体質顔料を含有する。
【００２１】
このような体質顔料は、印刷適性を向上させるために用いられ、その含有率は、インキ中重量含有率で、着色顔料１０ｗｔ％のとき体質顔料３〜１０ｗｔ％、着色顔料１５ｗｔ％のとき体質顔料０．５〜５ｗｔ％、着色顔料２０ｗｔ％のとき体質顔料０．５〜３ｗｔ％、着色顔料２５ｗｔ％のとき体質顔料０．５ｗｔ％、着色顔料３０ｗｔ％のとき体質顔料０．０ｗｔ％が好ましい。
【００２２】
体質顔料のインキ中重量含有率は上限および下限のいずれを超えても連続印刷時の線幅安定性が不良となることがある。
このような体質顔料の径粒は、通常、１．０μｍ以下、より好ましくは、０．５μｍ以下である。この粒径が１．０μｍを超えると、ドクター時の欠陥を生じるという不都合が発生することがある。
【００２３】
さらに、発明のカラーフィルタ用のインキ組成物には、他の体質顔料として、シリカ粉（Ｃ．Ｉ．Ｐｉｇｍｅｎｔ  Ｗｈｉｔｅ  ２７）、沈降性炭酸カルシウム（Ｃ．Ｉ．Ｐｉｇｍｅｎｔ  Ｗｈｉｔｅ  １８）、塩基性炭酸マグネシウム（Ｃ．Ｉ．Ｐｉｇｍｅｎｔ  Ｗｈｉｔｅ  ２８）、沈降性硫酸バリウム（Ｃ．Ｉ．Ｐｉｇｍｅｎｔ  Ｗｈｉｔｅ  ２１）等を必要に応じて添加してもよい。
【００２４】
本発明のインキ組成物の主成分であるワニスとしては、熱硬化タイプのもの、好ましくは１８０〜１９０℃の温度で硬化するものが好適に用いられる。従って、ワニス組成として熱硬化タイプの多官能のモノマー、プレポリマーを含有するものが好ましい。これらのものとしては、下記の式で示されるポリエステルアクリレート系樹脂としての多官能性オリゴエステルアクリレートを好適に使用することができる。
【００２５】
【化１】
0003642803.tif 000002
より具体的には、上記の式中、Ｘはエチレングリコール、グリセリン、トリメチロールプロパン等の一般的な多価アルコール残基、また、Ｙはフタル酸、イソフタル酸、トリメリット酸、アジピン酸等の多塩基酸あるいはその無水物残基により示されるものが好ましい。
【００２６】
本発明において使用可能なアクリルモノマーとしては、トリメチロールプロパントリアクリレート（ＴＭＰＴＡ）、トリプロピレングリコールジアクリレート（ＴＰＧＤＡ）、ネオペンチルグリコールジアクリレートプロピレンオキサイド付加物（ＮＰＧＤＡ−ＰＯ付加）等を挙げることができる。
【００２７】
上記のようなポリエステルアクリート系樹脂は、それ自体では粘度が低いので、採用する印刷方式に適した粘度に増粘化してもよい。増粘化は、例えばポリエステルアクリレート系樹脂と適正量のジアリルフタレートプレポリマーとを加熱溶解することにより行なうことができ、粘度を印刷用インキとして適した粘度範囲［２００〜１０００ｐｏｉｓｅ（２０℃）］に設定することができる。
【００２８】
また、さらにジアリルフタレートのモノマーをワニス成分中に例えば５〜２０ｗｔ％の範囲で含有させることが好ましい。
さらに本発明のインキ組成物には、ハイドロキノン系の重合禁止剤を含有させることが好ましい。このような重合禁止剤は、インキ組成物の印刷プロセス中におけるゲル化を防止するために用いられる。
【００２９】
本発明のインキ組成物に用いる溶剤としては、例えばエチレングリコールモノメチルエーテル、エチレングリコールモノエチルエーテル、エチレングリコールイソプロピルエーテル、エチレングリコールモノブチルエーテル、ジエチレングリコルモノメチルエーテル、ジエチレングリコールモノエチルエーテル、ジエチレングリコールモノブチルエーテル、トリエチレグコリールモノメチルエーテル、トリエチレングリコールモノエチルエーテル、トリエチレングリコールモノブチルエーテル等のグリコールエーテル系溶剤を挙げることができる。
【００３０】
また、本発明のインキ組成物では、他のモノマーを添加することにより上述の溶剤の含有量を減少することができる。これにより、インキ組成物の機上安定性をより高いものとすることができる。
【００３１】
尚、溶剤、モノマーの含有量は、インキ組成物に要求される印刷適性に応じて適宜に設定することができる。
さらに、インキ組成物の分散性を向上させるために分散剤としてウレタン系またはハイドロステアリン酸ポリマーを１〜４ｗｔ％の範囲で添加することが好ましい。
【００３２】
このようなインキ組成物のインキ物性としては、定常流粘度が、３００〜５００poise 、複素弾性率が、２００００dyne／cm以下となるように設定することが好ましい。定常流粘度は、キャリーメッド社製ＣＳ１００レオメータを用いて、測定温度２０℃、測定剪断速度０．０１〜２００／sec の範囲で測定することができる。また、複素弾性率は、同じくキャリー社製ＣＳ１００レオメータを用いて、測定温度２０℃、測定周波数０．３〜１０Ｈｚの範囲で測定することができる。
【００３３】
以上のように構成される本発明のカラーフィルタ用のインキ組成物を使用したカラーフィルタの着色パターン形成は、例えば以下のように行なうことができる。
【００３４】
すなわち、図１に示されるように所定の着色パターン形状の凹部を備えた凹版１上にインキ２を塗布し、ドクター３を用いて余分なインキを除去して凹部内にインキ２を充填する。その後、図２に示されるようにブランケット４を凹版１上に転動させて凹部内のインキ２をブランケット４上に一旦転写する。そして、図３に示されるようにブランケット４をガラス基板５に圧着することにより、インキ２をガラス基板５に転写（印刷）する。そして、印刷後１８０〜１９０℃に加熱して重合硬化が行われる。
【００３５】
ここで、本発明のカラーフィルタ用のインキ組成物を使用したカラーフィルタの着色パターン形成において好適に使用することのできるブランケットについて説明する。ブランケットは、その表面ゴム層の臨界表面張力が１０〜２３dyne/cm 好ましくは１５〜２３dyne/cm 、粘弾性 tanδが０．０５〜０．２５の範囲にあるものを使用する。臨界表面張力が２３dyne／cmより大きくなると、表面ゴム層のインキに対するぬれ性が高すぎてブランケットから基板へのインキ転移率が低くなりパイリングを生じたり、あるいは基板上の未硬化状態のインキがブランケットにバックトラップする原因となる。また、臨界表面張力が１０dyne／cmより小さくなると、版からブランケットへのインキ受理性が低下し、細線再現性、線幅再現性が低下して好ましくない。
【００３６】
ここで、インキ樹脂のモノマーと表面ゴム層との接触角の測定は、以下のようにして行うことができる。
すなわち、測定対象のゴムを適当な寸法に切断し、接触角計ＣＡ−Ｄ型（協和界面科学製）にて測定し、Zismanプロットより求める。Zismanプロットに使用した溶剤、およびその表面張力を以下に示す。
【００３７】
0003642803.tif 000003
一般に臨界表面張力が１０〜２３dyne／cmの範囲にあるゴム材料としては、ジメチルシロキサン、メチルビニルシロキサン、メチルフルオロビニルシロキサン、メチルフェニルビニルシロキサン等や、上記ポリマーとＮＢＲ、ＥＰＤＭ、スチレンブタジエンゴム（ＳＢＲ）とのブレンド及び共重合系、フッ素ゴム、及びＮＢＲ、ＥＰＤＭ、ＳＢＲ等にシリコーンオイル等を混り込んだもの及びＮＢＲ、ＥＰＤＭ、ＳＢＲをシロキサン雰囲気中で１００〜２００℃で１時間程度ベーキングし、表面エネルギーの小さなコート層を形成したものが挙げられる。
【００３８】
次に、上述のようにして臨界表面張力を所定の値になるようにした材料の粘弾性特性を調整する。
ここで、ゴムの粘弾性（ tanδ）はレオバイブロンＤＤＶ−II−ＥＰ（（株）オリエンテック）にて、温度２０℃、周波数１１Ｈｚで測定する。
【００３９】
ゴム材料の粘弾性は、生ゴム中の架橋基密度、架橋基の局在化状態、充填剤の種類、含有率、粒径、表面処理、架橋剤種類、１次加硫条件（温度、時間等）、２次加硫の有無およびその条件等で調整できる。ここで、使用する充填剤としては煙霧質シリカ、粉砕シリカ、沈殿シリカ、重炭酸カルシウム、炭酸カルシウム、ケイソウ土、タルク、石英紛等を使用することができる。
【００４０】
本発明では、表面ゴム層４の粘弾性 tanδは０．０５〜０．２５の範囲、好ましくは０．１０〜０．２０の範囲となるように設定する。
表面ゴム層４の粘弾性 tanδが０．０５未満である場合、版からブランケットへのインキ受理性が低下し、画線の細り、エッジ精度の低下となり好ましくない。また、粘弾性 tanδが０．２５を越えるとブランケットの粘性的物性が大きくなりすぎ、ピッチ精度、基板のチャッキングに悪影響を与え好ましくない。
【００４１】
上記のようなブランケットの表面ゴム層は、基布および圧縮層上に表面ゴムを塗布した後、表面が平滑なフィルムを表面ゴム塗布面に圧着させた状態で加硫を行い、その後、フィルムを剥離して作成されるものである。また、表面が平滑なフィルムを圧着させた状態で加硫を行い作製されたゴムシートを、表面が平滑なフィルムが剥離された面が最表面となるように圧縮層上にラミネートして作成してもよい。表面が平滑なフィルムとしては、ポリエチレンテレフタレート（ＰＥＴ）フィルム、ポリエチレン（ＰＥ）フィルム等が好ましい。
【００４２】
尚、表面ゴム層は、アンカー層を介して圧縮層上に形成してもよい。この場合、アンカー層は一層だけの綿布層、シランカップラー剤等の材料により形成することができる。このアンカー層の厚さは０〜５００μｍ程度が好ましい。
【００４３】
また、使用するブランケットは、いわゆるコンプレッシブル型のブランケットに限定されるものではなく、圧縮層を備えていないソリッド型のブランケットであってもよい。
【００４４】
次に、実験例を示して本発明のインキ組成物をより具体的に説明する。
（実験例）
まず、下記に示される材料で、表１〜表５に示す９６種のインキを調整した。
【００４５】
0003642803.tif 000004
【００４６】
【表１】
0003642803.tif 000005
【００４７】
【表２】
0003642803.tif 000006
【００４８】
【表３】
0003642803.tif 000007
【００４９】
【表４】
0003642803.tif 000008
【００５０】
【表５】
0003642803.tif 000009
次に、上記の各インキ組成物を用い、凹版として版深８μｍ、幅１３０μｍのストライプ状の凹版を用い、ガラス基板上に１３０μｍ幅のストライプパターンを形成した。次に、このガラス基板を１９０℃で６０分間加熱することによりインキ組成物を熱硬化させた。これらの各サンプルについて、下記の項目の評価を行った。
【００５１】
評価項目
（１）  印刷カラーフィルタ分光特性の顔料含有率依存性
顔料含有率を変化させ、その時の分光特性を調べた。
【００５２】
結果を表６〜表２１示す。
一方、この結果を表２１に示すカラーフィルタとして必要な最低限の分光仕様と照らし合わせ、カラーフィルタとして適正な          顔料含有率範囲を求めた。結果を図３〜図５に示す。
【００５３】
【表６】
0003642803.tif 000010
【００５４】
【表７】
0003642803.tif 000011
【００５５】
【表８】
0003642803.tif 000012
【００５６】
【表９】
0003642803.tif 000013
【００５７】
【表１０】
0003642803.tif 000014
【００５８】
【表１１】
0003642803.tif 000015
【００５９】
【表１２】
0003642803.tif 000016
【００６０】
【表１３】
0003642803.tif 000017
【００６１】
【表１４】
0003642803.tif 000018
【００６２】
【表１５】
0003642803.tif 000019
【００６３】
【表１６】
0003642803.tif 000020
【００６４】
【表１７】
0003642803.tif 000021
【００６５】
【表１８】
0003642803.tif 000022
【００６６】
【表１９】
0003642803.tif 000023
【００６７】
【表２０】
0003642803.tif 000024
【００６８】
【表２１】
0003642803.tif 000025
【００６９】
（２）  連続印刷適性の体質顔料含有率依存性
連続印刷時の線幅安定性を得るための体質顔料含有率の効果を評価した。結果を表２２に示す。
【表２２】
0003642803.tif 000026
【００７０】
（３）  体質顔料粒径のカラーフィルター品質に及ぼす影響
体質顔料粒径を変化させ、体質顔料粒径がドクター工程で発生する欠陥に及ぼす影響を評価した。結果を表２３に示す。
【００７１】
【表２３】
0003642803.tif 000027
【００７２】
【発明の効果】
以上詳述したように、本発明によれば、アントラキノン系レッド色素およびジスアゾ系イエローからなる赤色顔料、ハロゲン化シアニン系グリーン色素およびジスアゾ系イエローからなる緑色顔料、ならびにフタロシアニン系ブルー色素およびジオキサジンバイオレットからなる青色顔料のそれぞれを色素材料を特定の配合比で混合させてつくり、さらに特定の体質顔料を含有せしめているので、分光特性および印刷適性に優れたものとなる。
【図面の簡単な説明】
【図１】本発明のインキ組成物を用いたカラーフィルタの作成の一例を示す図である。
【図２】本発明のインキ組成物を用いたカラーフィルタの作成の一例を示す図である。
【図３】本発明のインキ組成物を用いたカラーフィルタの作成の一例を示す図である。
【図４】本発明における赤色顔料のインキ中アントラキノン系レッド色素の含有率およびインキ中ジスアゾ系イエローの含有率とカラーフィルタの分光特性との関係を示す図である。
【図５】本発明における緑色顔料のインキ中ハロゲン化シアニン系グリーン色素の含有率およびインキ中ジスアゾ系イエローの含有率とカラーフィルタの分光特性との関係を示す図である。
【図６】本発明における青色顔料のインキ中フタロシアニン系ブルー色素の含有率およびインキ中ジオキサジンバイオレットの含有率とカラーフィルタの分光特性との関係を示す図である。
【符号の説明】
１…凹版
２…インキ
３…ドクター
４…ブランケット
５…ガラス基板
【図１】
0003642803.tif 000028
【図２】
0003642803.tif 000029
【図３】
0003642803.tif 000030
【図４】
0003642803.tif 000031
【図５】
0003642803.tif 000032
【図６】
0003642803.tif 000033